FR 3020819 A1 20151113 FR 1454210 A 20140512 - 1 - L'invention concerne un procédé d'imprégnation de mèches ou de rubans de fibres naturelles, en particulier de lin avec une dispersion aqueuse spécifique de polymère pour consolider les fibres au coeur du faisceau de fibres et améliorer leur tenue mécanique sans besoin de torsadage. L'invention concerne également les fibres traitées et leur utilisation dans des matériaux composites. Les fibres naturelles comme les fibres de lin, de chanvre ou de sisal et en particulier de lin, ne sont pas des fibres continues mais discontinues liées entre elles par des fibrilles transversales. Ce fait crée un besoin de rechercher un moyen de renforcer la résistance mécanique des mèches ou des fils ou des rubans de fibres naturelles, contrairement au cas des fibres de verre ou de carbone qui sont continues. Pour les fibres pour textile, on procède en torsadant les fibres naturelles de façon à constituer un fil présentant une résistance mécanique suffisante pour l'utilisation visée. Le défi est d'obtenir cette tenue mécanique améliorée de la mèche de fibres, sans torsader les fibres. Lorsque l'on cherche à faire un renfort naturel pour fabriquer des composites, on cherche à préserver au maximum les qualités intrinsèques des fibres naturelles, notamment des fibres de lin et pour cette raison on ne torsade pas les fibres : les mèches de fibres, c'est-à-dire des faisceaux de fibres ou rubans de fibres naturelles, sont alors constituées de fibres à usage technique présentant des meilleures propriétés mécaniques que les fibres à usage textile, car elles n'ont pas été endommagées par l'étape de torsion utilisée pour fabriquer les fibres à usage textile. En conséquence, l'obtention d'une mèche ou d'un ruban de fibres naturelles techniques, suffisamment résistantes pour ne pas se rompre pendant les opérations de fabrication de ces mèches ou des rubans, nécessite la réalisation de mèches ou de rubans de fibres de fort grammage exprimé en tex, nettement plus importants que ce qui se fait avec les fibres de verre ou de carbone. Un tex correspond à un grammage ou masse linéaire (par unité de longueur) égale à 1g/km ou 10-6 kg/m. Ce grammage plus important conduit à des renforts fibreux unidirectionnels ou des non tissés ou des tissus plus grossiers comportant des imperfections et affectant ainsi la résistance mécanique finale des composites à fibres naturelles telles que les fibres de lin. Il est également impossible avec ce type de renfort à base de fibres naturelles de réaliser des panneaux sandwich légers comportant des peaux en composite à fibres naturelles, en particulier à fibres de lin, de très faible épaisseur. Ainsi, la finalité d'un ruban ou d'une mèche de plus faible grammage en fibres de lin est de réaliser des composites à fibres naturelles quasi continues de plus grande résistance mécanique et de réaliser des panneaux sandwich légers comportant des renforts composites à base de fibres naturelles techniques, plus performants que ceux réalisés à partir de fibres textiles. Par conséquent, il y a un besoin de consolidation et de renforcement desdites mèches de - 2 - fibres sans recourir à un torsadage des fibres et en cherchant un liant capable de pénétrer au coeur des mèches desdites fibres pour lier les fibres les unes aux autres avec une cohésion suffisante pour améliorer la tenue mécanique de la mèche. Les composites thermoplastiques ont déjà, par leur matrice, l'avantage sur les composites à matrice thermodure d'être recyclables et de mise en oeuvre ou en forme facile. Le renfort par des fibres naturelles rajoute un avantage supplémentaire à la recyclabilité qui est l'origine végétale des fibres : c'est un élément important à considérer dans le contexte écologique où l'on vise l'utilisation de matières premières renouvelables respectant l'environnement. D'autre part, par rapport aux composites thermoplastiques avec renfort de fibres de verre, les composites thermoplastiques à renfort fibreux d'origine naturelle, en particulier à base de fibres de lin, permettent d'alléger lesdits composites pour une performance équivalente. En effet, la densité des fibres de lin (1,5) est d'environ 40% plus faible que celle des fibres de verre, d'où l'intérêt et besoin croissant d'avoir des mèches ou des rubans de fibres naturelles, en particulier de lin, avec une consolidation entre les fibres du faisceau et une tenue mécanique améliorée sans torsadage. La demande GB 512558 décrit le traitement de fibres de coton par une dispersion de caoutchouc ou de résine de synthèse à faible taux de polymère allant de 2 à 10%, sans besoin de torsader les fils de coton pour une tenue mécanique en traction. Après imprégnation sous pression, le surplus de dispersion est éliminé par jet d'air pressurisé avec peu de particules de polymère restant sur les fibres après élimination du surplus et séchage des fibres. Aucune donnée sur le taux de polymère restant entre les fibres n'est précisée et aucun exemple précis n'est cité sur les conditions d'obtention et sur les résultats précis obtenus. Encore moins, ce document ne décrit le problème spécifique des fibres naturelles comme celles de lin, comme exposé ci-haut pour les besoins de renforcement de matrices thermoplastiques de matériaux composites thermoplastiques, ni ne suggère une solution spécifique audit problème. D'autre part, la demande EP 0324680 décrit un procédé de préparation d'un semi- produit thermoplastique renforcé comme un matériau à base de polypropylène renforcé de fibres de verre. Selon ce document, le mouillage des fibres de renforcement est d'autant meilleur que les fibres restent à l'état unitaire et non pas à l'état de mèches ou de fils de base. Plus particulièrement, le procédé décrit comprend les étapes d'abord de préparation d'une composition aqueuse d'enduction comprenant une résine à l'état parcellaire et un agent régulateur de viscosité et en option des additifs, ensuite d'enduction d'une face d'un mat de fibres de renforcement dispersées à l'état unitaire avec la composition aqueuse d'enduction suivie d'un séchage pour obtenir un semi- produit en feuille et ensuite en option éventuellement la fusion de ladite résine. Aucun - 3 - problème technique lié aux fibres naturelles comme celles de lin n'est mentionné, ni une solution à ce problème n'est suggéré dans ce document qui concerne plus celui d'un semi-produit à base d'une polyoléfine renforcé avec des fibres de verre. FR 2223173 décrit également un procédé de préparation de feuilles ou de rubans de fibres imprégnés de résine à partir d'une dispersion aqueuse de résine, en particulier thermodurcissable, avec dispersion après épaississement à l'aide d'un agent épaississant. A nouveau, les fibres concernées ne sont pas des fibres naturelles comme celles de lin, ni le problème exposé, ni sa solution ne sont suggérés. Un procédé similaire est décrit par EP 0013244. La demande WO 03/091006 décrit un procédé de fabrication d'un matériau composé de fibres naturelles pré imprégnées de résine organique et se présentant sous forme de fil ou de ruban solide et souple. Les fibres naturelles incluent les fibres de lin, de chanvre ou de sisal ou de toute autre plante fibreuse. La présente invention permet de résoudre le problème technique exposé ci-haut par rapport à l'état de la technique avec un procédé spécifique d'imprégnation de mèches ou de rubans de fibres naturelles où ce problème se pose, cette imprégnation ayant lieu à coeur par une dispersion aqueuse de polymère spécifique permettant ainsi audit polymère de lier au coeur du faisceau de fibres, entre elles, les fibres desdites mèches ou desdits rubans et de les consolider par cette imprégnation spécifique avec les fines particules de polymère utilisées après fusion. Cette imprégnation peut conduire plus loin et directement à un renfort fibreux pré imprégné, mèche ou ruban de faible grammage utilisable pour la fabrication de matériaux composites. La flexibilité de la solution de la présente invention lui permet d'être intégrée dans une ligne continue de fabrication dudit renfort fibreux à base de fibres naturelles comme les fibres de lin, allant du traitement des fibres naturelles issues des champs, à la fabrication d'une mèche ou d'un ruban pré imprégné et calibré. Le premier objet de l'invention concerne un procédé d'imprégnation de mèches ou de rubans de fibres naturelles, en particulier de lin, par une dispersion aqueuse spécifique de polymère. L'invention concerne également les fibres ainsi traitées, leur utilisation et des matériaux composites ou articles obtenus à partir desdites fibres ainsi traitées. Donc, le premier objet de l'invention concerne un procédé d'imprégnation, en particulier en ligne, de mèches ou de rubans de fibres naturelles en particulier de fibres de lin qui comprend au moins les étapes successives suivantes : - 4 - i) imprégnation desdites mèches ou desdits rubans desdites fibres par immersion dans un bain contenant une dispersion aqueuse fine de polymère ou par pulvérisation de ladite dispersion aqueuse, ladite imprégnation étant suivie du ii) séchage desdites mèches ou desdits rubans au moyen d'un système de chauffage, avec au cours dudit séchage l'élimination progressive de l'eau et au fur et à mesure la fusion dudit polymère, l'enrobage desdites mèches ou rubans par ledit polymère fondu incorporé au coeur du faisceau des fibres desdites mèches ou desdits rubans, liant entre elles lesdites fibres iii) en option, mise en forme finale desdites mèches ou rubans ainsi traités, de préférence sous forme aplatie de rubans unidirectionnels ou de mèches de section cylindrique ou sous forme de tissus préimprégnés ou sous forme d'assemblage de rubans, en particulier pour faire des préformes iv) refroidissement desdites mèches ou desdits rubans ainsi traités, et avec ladite dispersion aqueuse de polymère comprenant au moins un polymère amorphe ou semi-cristallin et si amorphe avec une Tg allant de 50°C à 175°C, de préférence de 80°C à 150°C et si semi-cristallin avec une température de fusion allant de 70°C à moins de 220°C, de préférence supérieure à 90°C et jusqu'à 190°C, plus préférentiellement de 100°C à 170°C, ladite dispersion comprenant un taux en poids dudit polymère allant de 5% à 50% avec des particules en dispersion ayant une taille moyenne en nombre inférieure à 10000 nm, de préférence allant de 50 à 5000 nm et plus préférentiellement de 50 à 500 nm. La dispersion de polymère selon l'invention est une dispersion fine de particules de polymère par la limitation de la taille desdites particules, de sorte que lesdites particules diffusent facilement au coeur du faisceau des fibres naturelles pour consolider (lier entres elles) lesdites fibres. Ladite dispersion dans sa signification, selon la présente invention, comprend à la fois une dispersion de polymère dispersé à l'aide d'un dispersant ou émulsifiant ou tensioactif après sa polymérisation par quelque technique que ce soit, qu'on appellera aussi « post-émulsion » ou l'auto dispersion sans dispersant, émulsifiant ou tensioactif par la présence de fonctions ioniques ou précurseurs de fonctions ioniques, par exemple fonctions acides carboxyliques neutralisées sous forme de sel ou le terme dispersion aqueuse de polymère englobe également une émulsion de polymère ou « latex de polymère » obtenu par la technique bien connue à l'homme du métier comme les techniques précédentes de polymérisation radicalaire en émulsion dans l'eau à partir d'une composition de monomères en émulsion à l'aide d'au moins un tensioactif. - 5 - Ladite dispersion aqueuse peut également être sous forme diluée par l'eau après son obtention et avec le taux de polymère (aussi appelé extrait sec ou taux de solides) maintenu dans la plage définie selon l'invention (5 à 50%). Plus particulièrement, concernant le polymère de ladite dispersion, il est choisi parmi : (co)polyamides, (co)polyesters, polyuréthanes, poly(méth)acrylates, polymères fluorés ou polyoléfines. Les polymères de ladite dispersion, selon l'invention, peuvent être des homopolymères ou des copolymères à base d'au moins deux monomères ou motifs répétitifs ou ils peuvent être des mélanges de polymères compatibles entre eux. « Polymères compatibles » signifie miscibles entre eux, sans séparation de phase. Selon une option dudit procédé, ledit polymère est choisi parmi un poly(méth)acrylate y compris sous forme de copolymère (méth)acrylique, fonctionnalisé par des fonctions acides ou choisi parmi un polymère fluoré y compris sous forme de copolymère fluoré, en particulier greffé avec des fonctions réactives et ladite dispersion aqueuse est une dispersion aqueuse obtenue par polymérisation en émulsion en présence d'un tensioactif et lesdites fonctions réactives (dudit polymère fluoré) pouvant réagir avec lesdites fibres naturelles et plus particulièrement, avec les fibres de lin. On appellera dispersions acryliques ou émulsions acryliques, les dispersions avec polymère poly(méth)acrylate ou copolymère (méth)acrylique. Le terme « acrylique » dans sa signification générale, selon l'invention, à défaut d'indication spécifique, signifie à la fois acrylique et/ou méthacrylique. Comme exemple de dispersion aqueuse acrylique, on peut citer la dispersion à base d'un copolymère de méthacrylate de méthyle et d'acrylate de butyle et d'acide acrylique. Comme exemple de dispersion de polymère fluoré, on peut citer les dispersions aqueuses de PVDF (polyvinylidène fluorure) ou de copolymères de VDF avec d'autres oléfines, en particulier fluorées. Le tensioactif peut être un tensioactif fluoré. Comme exemple de tensioactif fluoré, on peut citer le sel d'ammonium d'acide octanoïque perfluoré. Le polymère fluoré greffé peut être obtenu par greffage dudit polymère fluoré avec par exemple l'anhydride maléique. Selon une autre possibilité, ledit polymère est un polyuréthane formé à partir d'un prépolymère polyisocyanate comprenant un groupement ionique, ledit prépolymère étant dispersé dans l'eau avec extension de chaîne en milieu aqueux. En général, un tel prépolymère est obtenu par réaction d'un diol porteur d'une fonction acide carboxylique ou acide sulfonique avec un polyisocyanate, en particulier diisocyanate et éventuellement un autre diol sans fonction ionique, en milieu organique, en particulier avec un solvant - 6 - facile à éliminer par évaporation. La dispersion dans l'eau est réalisée après neutralisation au moins partielle de ladite fonction acide avec une base minérale telle que l'ammoniaque ou un hydroxyde de métal alcalin ou une base organique telle qu'une amine tertiaire. L'extension de chaîne peut être réalisée avec un agent d'extension de chaîne portant des fonctions réactives avec les fonctions isocyanates dudit prépolymère, comme par exemple une diamine. Le solvant organique peut être éliminé par évaporation pour récupérer la dispersion aqueuse finale de polyuréthane dont l'extrait sec peut être ajusté par dilution dans l'eau. Selon une autre possibilité, selon l'invention, ledit polymère est dispersible ou dispersé sous forme de poudre en milieu aqueux sans tensioactif et de préférence ledit polymère à l'état de poudre porte des groupements ioniques ou des groupements précurseurs de groupements ioniques, en particulier par neutralisation dans l'eau lors de la préparation de ladite dispersion. En particulier, ledit polymère est un copolyamide, de préférence porteur de groupements terminaux carboxy, sulfoniques ou de groupements terminaux amines, plus préférentiellement ayant un taux desdits groupements allant de 50 à 500 peq/g (microéquivalents/g), en particulier 100 à 250 peq/g. Selon une option, ledit copolyamide porte des groupements amines, de préférence amines primaires, neutralisés sous forme d'ammonium par un acide, de préférence un acide de Bronsted, plus préférentiellement phosphoré. Selon une autre option, ledit copolyamide porte des groupements carboxy neutralisés sous forme de sel, par une base. Selon une option particulière, le copolyamide est semi-cristallin et a une température de fusion inférieure ou égale à 150°C. Ledit copolyamide semi-cristallin est une option de polymère particulièrement préférée selon la présente invention. Ledit copolyamide peut comprendre au moins un des motifs suivants : 5.9, 5.10, 5.12, 5.13, 5.14, 5.16, 5.18, 5.36, 6, 6.9, 6.10, 6.12, 6.13, 6.14, 6.16, 6.18, 6.36, 9, 10.6, 10.9, 10.10, 10.12, 10.13, 10.14, 10.16, 10.18, 10.36, 11, 12, 12.6, 12.9, 12.10, 12.12, 12.13, 12.14, 12.16, 12.18, 12.36, 6.6/6, 11/10.10 et leurs mélanges et de préférence comprend au moins un motif parmi : 11, 12, 10.10, 6, 6.10, 6.12, 10.12, 6.14 et/ou 6.6/6, 11/10.10 et leurs mélanges. Selon une autre possibilité, ledit copolyamide peut être choisi parmi : PA 6/6.6/12, PA 6/6.6/11/12, PA 6/12, PA 6.9/12, PA Pip.9/Pip.12/11, PA 6/IPD.6/12, PA IPD.9/12, PA6/M PM D.12/12, PA 6/6.12/12, PA 6/6.10/12, PA 6/Pip.12/12, PA 6/6.6/6.10/6.1, PA 6.10/Pip.10/Pip.12, PA 6/11/12, PA Pip.12/12, PA IPD.10/12, PA Pip.10/12, PA 6/11, PA - 7 - Pip.10/11/Pip.9, PA 6/6.6/6.10, PA 6/6.10/6.12 et leurs mélanges. IPD est l'isophorone diamine et Pip la pipérazine. Selon une autre possibilité, ledit copolyamide peut être amorphe semi-aromatique 12/10.1, 12/11.1, 12/12.1, 6.10/6.1, 6.12/6.1, 9.10/6.1, 9.12/6.1, 10.10/6.1, 10.12/6.1, 6.10/9.1, 6.12/9.1, 10.1/6.1, 10.10/9.1, 10.12/9.1, 6.10/10.1, 6.12/10.1, 9.10/10.1, 9.12/10.1, 10.10/10.1, 10.12/10.1, 6.10/12.1, 6.12/12.1, 9.10/12.1, 9.12/12.1, 10.10/12.1, 11/6.1/9.1, 11/6.1/10.1, 11/6.1/11.1, 11/6.1/12.1, 11/9.1/10.1, 11/9.1/11.1, 11/9.1/12.1, 11/10.1/11.1, 11/10.1/12.1, 11/11.1/12.1, 6.1/10.1, 6.1/11.1, 6.1/12.1, 10.1/11.1, 10.1/12.1, 11.1/12.1, 12/6.1/10.1, 12/6.1/11.1, 12/6.1/12.1, 12/9.1/10.1, 12/9.1/11.1, 12.9.1/12.1, 12/10.1/11.1, 12/10.112.1, 12/11.1/12.1, 12/11.1/12.1, - polyamides terpolymères précédents avec 12/ remplacé par 9/, 10/, 6.10/, 6.12/, 10.6/, 10.10/, 10.12/, 9.10/ et 9.12/, - tous les polyamides cités ci-haut, avec l'isophtalique (1) remplacé partiellement jusqu'à 40% mol par le téréphtalique (T), le naphtalène 2,6 dicarboxylique et/ou par le 1,3- ou le 1,4- CHDA (acide cyclohexane dicarboxylique), avec tout ou partie des diamines aliphatiques linéaires pouvant être remplacées par des diamines aliphatiques ramifiées, de préférence parmi triméthyl hexaméthylène diamine TMD, méthyl pentaméthylène diamine MPMD, méthyloctaméthylènediamine (MOMD) ou par des diamines cycloaliphatiques, de préférence parmi BMACM, BACM et/ou IPD ou des diamines arylaliphatiques, de préférence m- ou p-xylylène diamines, - tous les polyamides cités ci-haut où l'isophtalique (1) est remplacé partiellement ou totalement par un diacide aliphatique linéaire ou ramifié en 06 à 018 et en même temps avec remplacement total ou partiel de la diamine aliphatique par une diamine cycloaliphatique parmi BMACM, BACM et/ou IPD. BMACM est la bis(3-méthyl, amino cyclohéxyl) méthane, BACM est la bis(aminocyclohéxyl) méthane et IPD (ou aussi notée IPDA) est la isophorone diamine. Plus particulièrement, ledit polymère est semi-cristallin avec une température de fusion Tf supérieure à 90°C, de préférence d'au moins 100°C et les particules de ladite dispersion ont une taille moyenne en nombre allant de 50 à 5000 nm, de préférence de 50 à 500 nm. Cette taille des particules est mesurée selon méthode par diffraction laser (Coulter LS600) ou par microscopie électronique à balayage. et choisi parmi : 6.1, 8.1, 9.1, 10.1, 11.1, 12.1, 6.1/9.1, 9.1/10.1, 9.1/11.1, 9.1/12.1, 9/6.1, 10/6.1, 11/6.1,12:6.1, 10/9.1, 10/10.1, 10/11.1, 10/12.1, 11/9.1, 11/10.1, 11/11.1, 11/12.1, 12/9.1, - 8 - La température de transition vitreuse Tg des polymères utilisés est mesurée à l'aide d'un calorimètre différentiel à balayage (DSC), après un deuxième passage en chauffe, suivant la norme ISO 11357-2. La vitesse de chauffage et de refroidissement est de 20°C/min. La température de fusion Tf et la température de cristallisation Tc sont mesurées par DSC, après une première chauffe, selon la norme ISO 11357-3. La vitesse de chauffage et de refroidissement sont de 20°C/min. Concernant le taux en poids sec dudit polymère par rapport au poids sec desdites fibres, il peut varier de 0,5% à moins de 50%. Plus particulièrement, ledit taux en poids peut varier de 0,5 à 10% quand ladite imprégnation se limite à la consolidation desdites fibres entre elles, en plus d'un ensimage. Dans le cas de la consolidation des fibres, leur énergie de cohésion augmente du fait de la liaison desdites fibres entre elles au coeur du faisceau de fibres. Dans le cas d'un ensimage, l'effet recherché est différent et lié à une compatibilisation desdites fibres avec la matrice polymère du composite par l'interface créée autour des fibres avec un polymère spécifique améliorant la compatibilité des fibres avec la matrice pour une meilleure adhésion des fibres à la matrice polymère du matériau composite. Selon une variante du procédé de l'invention, ledit taux de polymère est supérieur à 25% et inférieur à 50% et de préférence de 30% à 45% quand ladite imprégnation en plus de ladite consolidation conduit à un préimprégné desdites fibres, utilisé ou utilisable séparément ou successivement, c'est-à-dire successivement à ladite imprégnation, dans la fabrication de matériaux composites. De préférence, la viscosité de ladite dispersion à 23°C varie de 10 à 1000 mPa.s. La méthode utilisée pour la mesure de viscosité est la méthode Brookfield (viscosité Brookfield selon ISO 2555). Selon un cas particulier, ledit polymère est biosourcé et en particulier est un (co)polyamide à base de monomères biosourcés. « Copolyamide à base de » signifie ici qu'il comprend au moins un monomère biosourcé. Comme exemples de polyamides biosourcés, on peut citer les polyamides comprenant des motifs de PA11 ou de PA10.10. Lesdites fibres naturelles sont de préférence des fibres longues, en particulier des fibres longues de lin, avec LJD > 2000. Plus particulièrement, lesdites mèches ou rubans sont à base de fibres de lin ayant un tex (masse linéaire exprimée en tex) allant de 10 à 10000 et de préférence de 100 à 4000 et plus préférentiellement de 500 à 1500. Ledit procédé selon l'invention peut comprendre au moins une série supplémentaire d'étapes d'imprégnation selon i) et de séchage selon ii), après une première série d'étapes d'imprégnation selon i) et de séchage selon ii), avec dans le cas - 9 - où ladite dispersion de polymère est différente de celle de la série précédente, c'est-à-dire différente par la nature dudit polymère avec ledit polymère restant compatible audit polymère de la série précédente ou différente par le taux dudit polymère qui est le même, des passages successifs dans un bain d'imprégnation par immersion différent ou dans un dispositif de pulvérisation avec une dispersion différente et dans un système différent de séchage. Sinon, dans le cas où ladite dispersion reste la même, passage en au moins une boucle dans le même bain d'imprégnation par immersion ou dans le même dispositif de pulvérisation et dans le même système de séchage de la première série d'étapes. Selon une autre variante, le procédé selon l'invention peut comprendre une étape supplémentaire d'imprégnation et de revêtement à l'état fondu, après ladite étape de séchage ii) par un polymère à l'état fondu, ledit polymère étant différent mais compatible avec ledit polymère de ladite dispersion aqueuse et de préférence ledit polymère fondu étant déposé à l'état fondu par passage desdites mèches ou desdits rubans à travers une filière d'extrudeuse, avec en option après refroidissement selon étape iv), passage dans un système de réduction de la taille desdites fibres ainsi traitées. L'étape i) d'imprégnation par immersion peut être réalisée en continu ou en discontinu avec un temps de séjour variable dans ledit bain d'immersion et d'imprégnation qui est ajustable en fonction du taux de polymère visé, ce qui signifie que, plus le temps de séjour est court, plus le taux de polymère est faible par rapport au poids sec desdites fibres. Un temps de séjour limite peut être défini au bout duquel le taux de polymère imprégné atteint une limite pour une température donnée d'imprégnation qui peut varier de l'ambiante (20°C) jusqu'à 70°C. Plus préférentiellement, ladite imprégnation est réalisée en continu et, dans ce cas, le temps de séjour variera avec la vitesse de passage dans le bain d'immersion et la longueur dudit bain d'immersion. De manière analogue, ladite imprégnation peut se réaliser par pulvérisation de ladite dispersion aqueuse dans un dispositif de pulvérisation comportant un pulvérisateur, avec ladite pulvérisation pouvant également être réalisée en continu et le taux de polymère pouvant être ajusté par le temps de séjour dans ce dispositif de pulvérisation, par le débit de pulvérisation dudit dispositif et par l'extrait sec de ladite dispersion. Concernant l'étape ii) de séchage, lesdits moyens de chauffage de ladite étape ii) peuvent être choisis parmi : rayonnement infrarouge (IR), microondes, induction ou par four avec extraction de l'eau, étuve à air pulsé ou par calandrage sur rouleaux chauffants. L'étape de refroidissement permet la consolidation finale des fibres, avant éventuel embobinage des mèches ou rubans ainsi traités. Finalement, selon l'invention, on laisse refroidir les mèches ou rubans pour finir la consolidation des fibres, avant éventuel embobinage. -10- Plus particulièrement, ledit procédé peut comprendre une étape de mise en forme desdites fibres sous forme d'un ruban d'une largeur inferieure à 2000 mm, de préférence inférieure à 200 mm et en particulier comprise entre 3 et 50 mm. En effet, suivant l'utilisation finale de la mèche ou du ruban, une filière de calibration peut être utilisée dans ledit procédé, laquelle filière conforme ou calibre ledit ruban ou mèche aux dimensions souhaitées pour ladite utilisation. Selon une option avantageuse, ledit procédé tel que défini ci-haut peut être intégré en continu dans une ligne de fabrication de matériaux composites. Cette ligne peut ainsi comprendre une ligne d'imprégnation et de consolidation desdites fibres de renfort, selon le procédé de l'invention, alimentant en continu le renfort fibreux dans la fabrication des matériaux composites. Un autre objet couvert par l'invention concerne les fibres naturelles imprégnées, en particulier fibres de lin imprégnées, telles qu'obtenues ou pouvant s'obtenir par un procédé d'imprégnation tel que défini ci-avant selon l'invention. Plus particulièrement, elles comprennent comme liant de consolidation au coeur du faisceau desdites fibres, ( liant entre elles lesdites fibres), le polymère tel que défini dans les dispersions selon l'invention, en particulier le copolyamide semi-cristallin tel que défini ci-haut et de préférence à un taux en poids sec de polymère par rapport auxdites fibres + polymère allant de 0,5 à 10%. Ces fibres ainsi traitées peuvent êtres ainsi utilisées comme des fibres de renfort pour composites, en particulier pour composites thermoplastiques, de préférence pour matrice thermoplastique polyamide, plus préférentiellement pour matrice polyamide à base de PA 11, PA10.10 et PA 6.10 et PA 10.1/6.1. Ces fibres peuvent également se présenter sous forme d'assemblages de fibres, tissés ou non tissés, monodirectionnels (unidirectionnels ou UD) ou bidirectionnels ou en 3D (y compris multiaxiaux) ou sous forme de préformes. Un autre objet de l'invention concerne l'utilisation des fibres obtenues par le procédé tel que défini ci-haut ou des fibres telles que définies ci-avant, dans la fabrication de pièces en matériaux composites avec un renfort fibreux à base desdites fibres et une matrice polymère à base d'un polymère thermoplastique ou thermodurcissable, en particulier compatible avec ledit polymère de ladite dispersion aqueuse. L'invention couvre également des matériaux composites renforcés par des fibres naturelles qui comprennent des fibres obtenues par ledit procédé des fibres telles que définies ci-avant. Finalement, l'invention couvre des produits finis qui sont des articles, en particulier des pièces moulées, renforcés par des fibres naturelles, où lesdites fibres sont obtenues par ledit procédé ou sont telles que définies ci-haut. Les exemples suivants sont présentés à titre d'illustration de l'invention et de ses performances et ne limitent en rien sa portée. 1 EXEMPLES Pour faire le traitement d'imprégnation par une solution aqueuse de copolyamide, on a fabriqué 10 I de plusieurs solutions (dispersions aqueuses de copolyamide) dans un réacteur de laboratoire. Les copolyamides utilisés sont les produits commerciaux d'Arkema Platamid® 2592 et Platamid® 1657. Leurs caractéristiques essentielles sont présentées au tableau I ci-dessous. Tableau I Platamid® Température de fusion Fonctionnalité COOH (peq/g) 2592 102 220 1657 107 180 Ces produits ont été introduits sous forme de poudre sèche dans une solution d'eau avec de la soude (1% par rapport au Platamid®). L'extrait sec (ES) final est de 30%. Les réactifs sont chargés dans le réacteur, puis le milieu est inerté à l'azote. Les réactifs sont mis en chauffe dans le but d'atteindre la température de 150°C matière. Cette phase de chauffe est réalisée sous agitation à 1000 rpm. Entre 100 et 120°C, le milieu devient homogène, blanc et opaque. Le milieu est maintenu 30 min sous agitation à 1000 rpm à 150°C, puis refroidi sous une agitation à 300 rpm. Les dispersions obtenues sont fluides, blanches et opaques. La granulométrie (taille des particules) des poudres a été mesurée au moyen d'observations réalisées par Microscopie Electronique à Balayage et également en utilisant la méthode de granulométrie par diffraction laser. Les 2 types de mesures sont concordants. Les données indiquées dans le tableau ci-dessous ont été obtenues avec la méthode de granulométrie par diffraction laser. La taille de particules, la viscosité et l'extrait sec des dispersions utilisées sont présentés au tableau II ci-dessous. -12- Tableau II REF essai Platamid® de la Diamètre moyen Viscosité Extrait sec dispersion en nombre des Brookfield* à dispersion (%) particules (nm) 23°C (mPa.$) EP-063 Platamid® 2592 80 30 30 EP-064 Platamid® 1657 140 20 30 * la mesure a été faite avec un spindle n° 1 à 60 rpm. Ces dispersions aqueuses ainsi préparées ont ensuite été utilisées sur la ligne de traitement des fibres de lin, sous forme non diluée ou diluée. Sauf pour l'exemple 7 où la méthode d'imprégnation est spécifiée, dans tous les autres cas (à défaut de spécification particulière pour chaque exemple), ladite imprégnation a été réalisée par pulvérisation en ligne (en continu) à l'aide d'un dispositif pulvérisateur (spray) avec un temps de séjour sous le jet dudit pulvérisateur de 1 s environ. Le séchage est réalisé par chauffage avec un dispositif IR. Le refroidissement est réalisé à l'air libre. La 1ère série d'essais a été réalisée sur un roving (mèches de fibres) de lin de fort titrage ou grammage de 2190 tex, avec différents traitements : Contre exemple 1 : mèche non imprégnée de 2190 tex Exemple 1 : EP-063 ND : imprégnation avec une solution non diluée (ES : 30%) de Platamid® 2592. Exemple 2 : EP-063 D50 : imprégnation avec une dispersion diluée à 50% de Platamid® 2592 (ES : 15%). Exemple 3 : EP-064 ND : imprégnation avec une dispersion non diluée de Platamid® 1657 (ES : 30%). Exemple 4 : EP-064 D50 : imprégnation avec une dispersion diluée à 50% de Platamid® 1657 (ES : 15%). La 2ème série d'essais a été réalisée sur roving de lin de faible titrage (1030 tex) ayant subi un traitement avec le Platamid® 1657, à différents taux d'imprégnation. Contre exemple 2 : mèche de faible titrage non imprégnée (0% de polymère). Exemple 5 : imprégnation avec une solution diluée d'un facteur 4 avec ES : 7,5%. Exemple 6 : imprégnation 2 fois de suite (2 passages) avec la dispersion de l'exemple 5. Exemple 7 : imprégnation par immersion (trempage) dans la dispersion aqueuse avec un temps de séjour plus long (10 s). -13- 2 - PROPRIETES MECANIQUES EN TRACTION 2.1 - Conditions de test - Echantillons non conditionnés - Température : 23°C Le roving de lin est collé (avec colle Loctite 401) sur un cadre en carton (selon Figure 1). La longueur de référence LO a été choisie à 14 mm, sachant que la longueur moyenne d'une fibre de lin est d'environ 30 mm. Les bords supérieurs et inférieurs du carton sont serrés entre les mors du dynamomètre (machine Zwick) tandis que les bords latéraux sont coupés. Le roving est alors sollicité en traction à une vitesse de 1 mm/min (déplacement de la traverse). 2.2 - Résultats Afin de comparer les rovings faiblement imprégnés de résine (jusqu'à 10% de polymère), on mesure la force à la rupture des différents échantillons testés. Les résultats sont présentés au tableau III ci-dessous. Tableau III Référence Contre Exemple 1 Exemple 2 Exemple 3 Exemple 3 exemple 1 Type d'imprégnation Non EP63-ND EP63-D50 EP64-ND EP64-D50 imprégné Taux de résine (% poids) 0 2-10% 2-10% 2-10% 2-10% Nb échantillons 5 8 5 5 5 Force moyenne à la 443 775 723 888 770 rupture (N) Ecart type 33 98 68 23 73 On montre dans le tableau III que l'imprégnation par une dispersion de copolyamide permet d'augmenter très significativement la force à la rupture de la mèche de fibres de lin. Les deux dispersions donnent des résultats similaires et dans le sens d'une consolidation (exemples 2 et 3 par opposition au contre exemple 1), ce qui démontre que la dispersion de consolidation proposée fonctionne, y compris pour des dilutions de 50% (ce qui correspond à un extrait sec de 15%). -14- Dans le tableau IV ci-dessous, on donne le résultat des différentes imprégnations avec le Platamid® 1657 et une mèche de faible grammage ou titrage (1030 tex). On constate qu'avec une dilution d'un facteur 4 avec extrait sec final de 7,5%, on obtient une force à rupture équivalente à celle obtenue avec le roving de fort titrage (2190 tex) non imprégné (comparaison de l'exemple 5 avec le contre exemple 1) : on a ainsi démontré que l'utilisation d'une dispersion de copolyamide tel que défini ci-haut a permis d'utiliser une mèche de fibre de lin de titrage divisé par 2 par rapport à la mèche initiale (1030 tex contre 2190 tex), tout en conservant environ la même résistance mécanique (environ même force à la rupture). On montre en outre, qu'en faisant plusieurs passages d'imprégnation (par pulvérisation) avec la même dispersion, on augmente le taux de copolyamide dans la mèche finale (comparaison entre exemples 5 et 6). Pour finir, on montre par un essai d'imprégnation par immersion (trempage) avec un temps de pulvérisation beaucoup plus long (10 s), qu'il est possible d'imprégner la mèche avec près de 40% (en poids) de copolyamide (exemple 7). Ce taux correspond à un taux de résine (polymère) rencontré dans des renforts pré imprégnés usuels, permettant de faire ainsi directement des pièces composites par exemple par thermocompression, sans opération d'imprégnation supplémentaire du renfort fibreux. On démontre ainsi la possibilité avec le procédé selon l'invention de réaliser directement un semi-produit composite de type pré imprégné prêt à l'emploi. -15- Tableau IV Référence Contre Exemple 5 Exemple 6 Exemple 7 exemple 2 Type d'imprégnation Non imprégné Produit dilué Produit dilué Imprégnation d'un facteur 4 d'un facteur 4 par immersion (ES : 7,5%) (ES : 7,5%) de 10 s avec 2 passages Taux de polymère (c/o poids / fibre + polymère) 0 2,7 5,3 39,8 Nb échantillons 5 5 5 3 Force moyenne à la rupture (N) 202 449 549 948 Ecart type 15 49 65 49 REVENDICATIONS1. Procédé d'imprégnation en ligne de mèches ou de rubans de fibres naturelles en particulier de fibres de lin, caractérisé en ce qu'il comprend au moins les étapes successives suivantes : i) imprégnation desdites mèches ou desdits rubans desdites fibres par immersion dans un bain contenant une dispersion aqueuse fine de polymère ou par pulvérisation de ladite dispersion aqueuse, ladite imprégnation étant suivie du ii) séchage desdites mèches ou desdits rubans au moyen d'un système de chauffage, avec au cours dudit séchage l'élimination progressive de l'eau et au fur et à mesure la fusion dudit polymère, l'enrobage desdites mèches ou rubans par ledit polymère fondu incorporé au coeur du faisceau des fibres desdites mèches ou desdits rubans, liant entre elles lesdites fibres, iii) en option, mise en forme finale desdites mèches ou rubans ainsi traités, de préférence sous forme aplatie de rubans unidirectionnels ou de mèches de section cylindrique ou sous forme de tissus pré imprégnés ou sous forme d'assemblage de rubans, en particulier pour faire des préformes, iv) refroidissement desdites mèches ou desdits rubans ainsi traités, et avec ladite dispersion aqueuse de polymère comprenant au moins un polymère amorphe ou semi-cristallin et si amorphe avec une Tg allant de 50°C à 175°C, de préférence de 80°C à 150°C et si semi-cristallin avec une température de fusion allant de 70°C à moins de 220°C, de préférence supérieure à 90°C et jusqu'à 190°C, plus préférentiellement de 100°C à 170°C, ladite dispersion comprenant un taux en poids dudit polymère allant de 5% à 50% avec des particules en dispersion ayant une taille moyenne en nombre inférieure à 10000 nm, de préférence allant de 50 à 5000 nm et plus préférentiellement de 50 à 500 nm. 2. Procédé selon la revendication 1, caractérisé en ce que ledit polymère est choisi parmi : (co)polyamides, (co)polyesters, polyuréthanes, poly(méth)acrylates, polymères fluorés ou polyoléfines. 3. Procédé selon la revendication 2, caractérisé en ce que ledit polymère est choisi parmi un poly(méth)acrylate (y compris copolymères) fonctionnalisé par des fonctions acides ou un polymère fluoré (y compris copolymères) greffé avec des fonctions réactives et que ladite dispersion aqueuse est une dispersion aqueuse obtenue par polymérisation en émulsion en présence d'un tensioactif et que lesdites fonctions réactives peuvent réagir avec lesdites fibres naturelles et plus particulièrement avec les fibres de lin.-17- 4. Procédé selon la revendication 2, caractérisé en ce que ledit polymère est un polyuréthane formé à partir d'un prépolymère polyisocyanate comprenant un groupement ionique, dispersé dans l'eau avec extension de chaîne en milieu aqueux. 5. Procédé selon la revendication 1 ou 2, caractérisé en ce que ledit polymère est dispersible (ou dispersé) sous forme de poudre en milieu aqueux sans tensioactif et de préférence ledit polymère à l'état de poudre porte des groupements ioniques ou des groupements précurseurs de groupements ioniques, en particulier par neutralisation dans l'eau lors de la préparation de ladite dispersion. 6. Procédé selon la revendication 5, caractérisé en ce que ledit polymère est un copolyamide, de préférence porteur de groupements terminaux carboxy, sulfoniques ou de groupements terminaux amines, plus préférentiellement ayant un taux desdits groupements allant de 50 à 500 peq/g, en particulier de 100 à 250 peq/g. 7. Procédé selon la revendication 6, caractérisé en ce que ledit copolyamide porte des groupements amines, de préférence amines primaires, neutralisés sous forme d'ammonium par un acide, de préférence acide de Bronsted, plus préférentiellement phosphoré. 8. Procédé selon la revendication 6, caractérisé en ce que ledit copolyamide porte des groupements carboxy neutralisés, sous forme de sel, par une base. 9. Procédé selon l'une des revendications 6 à 8, caractérisé en ce que ledit copolyamide est semi-cristallin avec une température de fusion inférieure ou égale à 150°C. 10. Procédé selon l'une des revendications 6 à 9, caractérisé en ce que ledit motif parmi 11, 12, 10.10, 6, 6.10, 6.12, 10.12, 6.14 et/ou 6.6/6, 11/10.10 et leurs mélanges. 11. Procédé selon l'une des revendications 6 à 9, caractérisé en ce que ledit polymère est un copolyamide choisi parmi : PA 6/6.6/12, PA 6/6.6/11/12, PA 6/12, PA 6.9/12, PA Pip.9/Pip.12/11, PA 6/IPD.6/12, PA IPD.9/12, PA6/MPMD.12/12, PA 6/6.12/12, PA 6/6.10/12, PA 6/Pip.12/12, PA 6/6.6/6.10/6.1, PA 6.10/Pip.10/Pip.12, PA 6/11/12, PA Pip.12/12, PA IPD.10/12, PA Pip.10/12, PA 6/11, PA Pip.10/11/Pip.9, PA 6/6.6/6.10, PA 6/6.10/6.12 et leurs mélanges. 12. Procédé selon l'une des revendications 6 à 9, caractérisé en ce que ledit polyamide est amorphe semi-aromatique et correspond aux formules suivantes : copolyamide comprend au moins un des motifs suivants : 5.9, 5.10, 5.12, 5.13, 5.14, 5.16, 5.18, 5.36, 6, 6.9, 6.10, 6.12, 6.13, 6.14, 6.16, 6.18, 6.36, 9, 10.6, 10.9, 10.10, 10.12, 10.13, 10.14, 10.16, 10.18, 10.36, 11, 12, 12.6, 12.9, 12.10, 12.12, 12.13, 12.14, 12.16, 12.18, 12.36, 6.6/6, 11/10.10 et leurs mélanges et de préférence comprend au moins un-18- 6.1, 8.1, 9.1, 10.1, 11.1, 12.1, 6.1/9.1, 9.1/10.1, 9.1/11.1, 9.1/12.1, 9/6.1, 10/6.1, 11/6.1,12:6.1, 10/9.1, 10/10.1, 10/11.1, 10/12.1, 11/9.1, 11/10.1, 11/11.1, 11/12.1, 12/9.1, 12/10.1, 12/11.1, 12/12.1, 6.10/6.1, 6.12/6.1, 9.10/6.1, 9.12/6.1, 10.10/6.1, 10.12/6.1, 6.10/9.1, 6.12/9.1, 10.1/6.1, 10.10/9.1, 10.12/9.1, 6.10/10.1, 6.12/10.1, 9.10/10.1, 9.12/10.1, 10.10/10.1, 10.12/10.1, 6.10/12.1, 6.12/12.1, 9.10/12.1, 9.12/12.1, 10.10/12.1, 11/6.1/9.1, 11/6.1/10.1, 11/6.1/11.1, 11/6.1/12.1, 11/9.1/10.1, 11/9.1/11.1, 11/9.1/12.1, 11/10.1/11.1, 11/10.1/12.1, 11/11.1/12.1, 6.1/10.1, 6.1/11.1, 6.1/12.1, 10.1/11.1, 10.1/12.1, 11.1/12.1, 12/6.1/10.1, 12/6.1/11.1, 12/6.1/12.1, 12/9.1/10.1, 12/9.1/11.1, 12.9.1/12.1, 12/10.1/11.1, 12/10.112.1, 12/11.1/12.1, 12/11.1/12.1, - polyamides terpolymères précédents avec 12/ remplacé par 9/, 10/, 6.10/, 6.12/, 10.6/, 10.10/, 10.12/, 9.10/ et 9.12/, tous les polyamides cités ci-haut, avec l'isophtalique (1) remplacé partiellement jusqu'à 40% mol par le téréphtalique (T), le naphtalène 2,6 dicarboxylique et/ou par le 1,3- ou le 1,4- CHDA (acide cyclohexane dicarboxylique), avec tout ou partie des diamines aliphatiques linéaires pouvant être remplacées par des diamines aliphatiques ramifiées, de préférence parmi triméthyl hexaméthylènediamine TMD, méthyl pentaméthylenediamine MPMD, méthyloctaméthylènediamine (MOMD) ou par des diamines cycloaliphatiques, de préférence parmi BMACM, BACM et/ou IPD ou des diamines arylaliphatiques, de préférence m- ou p-xylylène diamines, tous les polyamides cités ci-haut où l'isophtalique (1) est remplacé partiellement ou totalement par un diacide aliphatique linéaire ou ramifié en 06 à 018 et en même temps avec remplacement total ou partiel de la diamine aliphatique par une diamine cycloaliphatique parmi BMACM, BACM et/ou IPD. 13. Procédé selon l'une des revendications 1 à 12, caractérisé en ce que ledit polymère est semi-cristallin avec une température de fusion Tf supérieure à 90°C, de préférence d'au moins 100°C et que les particules de ladite dispersion ont une taille moyenne en nombre allant de 50 à 5000 nm et de préférence de 50 à 500 nm. 14. Procédé selon l'une des revendications 1 à 13, caractérisé en ce que le taux en poids sec dudit polymère par rapport au poids sec desdites fibres varie de 0,5% à moins de 50%. 15. Procédé selon la revendication 14, caractérisé en ce que ledit taux en poids varie de 0,5 à 10% et que ladite imprégnation se limite à la consolidation desdites fibres entre elles, en plus d'un ensimage. 16. Procédé selon la revendication 14, caractérisé en ce que ledit taux est supérieur à 25% et inférieur à 50%, de préférence de 30% à 45% et que ladite imprégnation en plus- 19- de ladite consolidation conduit à un préimprégné desdites fibres utilisé ou utilisable séparément ou successivement dans la fabrication de matériaux composites. 17. Procédé selon l'une des revendications 1 à 16, caractérisé en ce que la viscosité de ladite dispersion à 23°C varie de 10 à 1000 mPa.s. 18. Procédé selon l'une des revendications 1 à 17, caractérisé en ce que ledit polymère est biosourcé et en particulier est un (co)polyamide à base de monomères biosourcés. 19. Procédé selon l'une des revendications 1 à 18, caractérisé en ce que lesdites fibres sont des fibres longues, en particulier des fibres longues de lin avec UD > 2000. 20. Procédé selon l'une des revendications 1 à 19, caractérisé en ce que lesdites mèches ou rubans sont à base de fibres de lin ayant un tex allant de 10 à 10000, de préférence de 100 à 4000 et plus préférentiellement de 500 à 1500. 21. Procédé selon l'une des revendications 1 à 20, caractérisé en ce qu'il comprend au moins une série supplémentaire d'étapes d'imprégnation selon i) et de séchage selon ii) après une première série d'étapes d'imprégnation selon i) et de séchage selon ii), avec dans le cas où ladite dispersion de polymère est différente de celle de la série précédente, c'est-à-dire différente par la nature dudit polymère mais avec ledit polymère restant compatible audit polymère de la série précédente ou différente par le taux dudit polymère qui est le même, des passages successifs dans un bain d'imprégnation par immersion différent ou dans un dispositif de pulvérisation avec une dispersion différente et dans un système différent de séchage. 22. Procédé selon l'une des revendications 1 à 20, caractérisé en ce qu'il comprend au moins une série supplémentaire d'étapes d'imprégnation selon i) et de séchage selon ii) après une première série d'étapes d'imprégnation selon i) et de séchage selon ii), avec dans le cas où ladite dispersion reste la même, passage en au moins une boucle dans le même bain d'imprégnation ou dans le même dispositif de pulvérisation et dans le même système de séchage de la première série d'étapes. 23. Procédé selon la revendication 15, caractérisé en ce qu'il comprend en plus une étape supplémentaire d'imprégnation et de revêtement à l'état fondu, après ladite étape de séchage ii) par un polymère à l'état fondu, ledit polymère étant différent mais compatible avec ledit polymère de ladite dispersion aqueuse et de préférence ledit polymère est déposé à l'état fondu par passage desdites mèches ou desdits rubans à travers une filière d'extrudeuse, avec en option après refroidissement selon étape iv), passage dans un système de réduction de la taille desdites fibres ainsi traitées. 24. Procédé selon l'une des revendications 1 à 23, caractérisé en ce que lesdits moyens de chauffage de ladite étape de séchage ii) sont choisis parmi : rayonnement 3 02 08 1 9 - 20 - infrarouge (lR), microondes, induction ou par four avec extraction de l'eau, étuve à air pulsé ou par calandrage sur rouleaux chauffants. 25. Procédé selon l'une des revendications 1 à 24, caractérisé en ce que ledit procédé comprend une étape de mise en forme desdites fibres sous forme d'un ruban d'une 5 largeur inferieure à 2000 mm, de préférence inférieure à 200 mm et en particulier comprise entre 3 et 50 mm. 26. Procédé selon l'une quelconque des revendications 1 à 25, caractérisé en ce qu'il est intégré en continu dans une ligne de fabrication de matériaux composites. 27. Fibres naturelles imprégnées, en particulier fibres de lin, caractérisées en ce 10 qu'elles sont obtenues par un procédé d'imprégnation tel que défini selon l'une des revendications 1 à 26. 28. Fibres selon la revendication 27, caractérisées en ce qu'elles comprennent comme liant de consolidation au coeur du faisceau desdites fibres, liant entre elles lesdites fibres, le polymère tel que défini dans l'une des revendications 1 à 12, en particulier le 15 copolyamide semi-cristallin tel que défini dans l'une des revendications 6 à 12 et de préférence à un taux en poids sec de polymère par rapport auxdites fibres ÷ polymère allant de 0,5 à 10%. 29. Fibres selon la revendication 27 ou 28, caractérisées en ce qu'elles sont des fibres de renfort pour composites, en particulier pour composites thermoplastiques, de 20 préférence pour matrice thermoplastique polyamide, plus préférentiellement pour matrice polyamide à base de PA 11, PA10.10 et PA 6.10 et PA 101/6.I. 30. Fibres selon l'une des revendications 27 à 29, caractérisées en ce qu'elles sont sous forme d'assemblages de fibres, tisses ou non tissés, monodirectionnels (UD) ou bidirectionnels ou en 3D ou sous forme de préformes. 25 31. Utilisation des fibres obtenues par un procédé tel que défini selon l'une des revendications 1 à 26 ou des fibres telles que définies selon l'une des revendications 27 a 30, dans la fabrication de pièces en matériaux composites avec un renfort fibreux à base desdites fibres et une matrice polymère à base d'un polymère thermoplastique ou thermodurcissable, en particulier compatible avec ledit polymère de ladite dispersion 30 aqueuse. 32. Matériaux composites renforcés par des fibres naturelles, caractérisés en ce qu'ils comprennent des fibres obtenues par le procédé tel que défini selon l'une des revendications 1 à 26 ou des fibres telles que définies selon l'une quelconque des revendications 27 à 30. 35 33. Articles, en particulier pièces moulées, renforcés par des fibres naturelles, caractérisés en ce que lesdites fibres sont obtenues par le procédé tel que défini selon-21- l'une des revendications 1 à 26 ou des fibres telles que définies selon l'une quelconque des revendications 27 à 30.